(57)【要約】【課題】アルカンから共役ジエンを効率良く得ることが可能な、新規の共役ジエンの製造方法を提供すること。【解決手段】アルカンと水とを含有する第一の原料ガスを第一の脱水素触媒に接触させて、オレフィンを含有する第一の生成ガスを得る第一の工程と、第一の生成ガスと水とを混合した第二の原料ガスを第二の脱水素触媒に接触させて、共役ジエンを含有する第二の生成ガスを得る第二の工程と、を備え、第二の原料ガス中の炭化水素に対する水のモル比が、第一の原料ガス中の炭化水素に対する水のモル比より大きい、共役ジエンの製造方法。【選択図】なし【特許請求の範囲】
【請求項１】
アルカンと水とを含有する第一の原料ガスを第一の脱水素触媒に接触させて、オレフィンを含有する第一の生成ガスを得る第一の工程と、
前記第一の生成ガスと水とを混合した第二の原料ガスを第二の脱水素触媒に接触させて、共役ジエンを含有する第二の生成ガスを得る第二の工程と、
を備え、
前記第二の原料ガス中の炭化水素に対する水のモル比が、前記第一の原料ガス中の炭化水素に対する水のモル比より大きい、
共役ジエンの製造方法。
【請求項２】
前記第一の工程及び前記第二の工程を、前記第一の脱水素触媒が充填された第一の反応器及び前記第二の脱水素触媒が充填された第二の反応器が直列に連結された反応装置内で、連続して行う、請求項１に記載の共役ジエンの製造方法。
【請求項３】
前記第一の原料ガス中の炭化水素に対する水のモル比が、１．６未満であり、
前記第二の原料ガス中の炭化水素に対する水のモル比が、１．６以上６．０以下である、
請求項１又は２に記載の製造方法。
【請求項４】
前記第一の原料ガス中の炭化水素に対する水のモル比が、１．４以下であり、
前記第二の原料ガス中の炭化水素に対する水のモル比が、１．７以上５．０以下である、
請求項１〜３のいずれか一項に記載の製造方法。
【請求項５】
前記第一の脱水素触媒及び前記第二の脱水素触媒がいずれもスズ及び白金を含み、
前記第一の脱水素触媒中の白金に対するスズのモル比が、前記第二の脱水素触媒中の白金に対するスズのモル比より小さい、
請求項１〜４のいずれか一項に記載の製造方法。
【請求項６】
前記第一の脱水素触媒中の白金に対するスズのモル比が、１３未満であり、
前記第二の脱水素触媒中の白金に対するスズのモル比が、１３以上である、
請求項５に記載の製造方法。
【請求項７】
前記第一の脱水素触媒中の白金の含有量が、前記第一の脱水素触媒の全質量基準で０．０５〜３質量％であり、
前記第二の脱水素触媒中の白金の含有量が、前記第二の脱水素触媒の全質量基準で０．０５〜３質量％である、
請求項５又は６に記載の製造方法。
【請求項８】
前記アルカンがブタンであり、前記オレフィンがブテンであり、前記共役ジエンがブタジエンである、請求項１〜７のいずれか一項に記載の製造方法。
【請求項９】
アルカンと水とを含有する原料ガスを、第一の脱水素触媒を含む第一の触媒層と第二の脱水素触媒を含む第二の触媒層とにこの順で接触させて、共役ジエンを含有する生成ガスを得る工程を備え、
前記第二の触媒層を通過するガス中の炭化水素に対する水のモル比が、前記第一の触媒層を通過するガス中の炭化水素に対する水のモル比より大きくなるように、前記第一の触媒層と前記第二の触媒層の間で水を添加する、共役ジエンの製造方法。
【発明の詳細な説明】
【技術分野】
【０００１】
本発明が、共役ジエンの製造方法に関する。
【背景技術】
【０００２】
近年のアジアを中心としたモータリゼーションによって、ブタジエンをはじめとする共役ジエンは、合成ゴムの原料等として需要の増加が見込まれている。共役ジエンの製造方法としては、例えば、脱水素触媒を用いたｎ−ブタンの直接脱水素化反応により共役ジエンを製造する方法やｎ−ブテンの酸化的脱水素化反応により共役ジエンを製造する方法（特許文献１〜４）が知られている。
【先行技術文献】
【特許文献】
【０００３】
【特許文献１】特開２０１４−２０５１３５号公報
【特許文献２】特開昭５７−１４０７３０号公報
【特許文献３】特開昭６０−１１３９号公報
【特許文献４】特開２００３−２２０３３５号公報
【発明の概要】
【発明が解決しようとする課題】
【０００４】
共役ジエンの需要増加に伴って、製造装置の要求特性、運転コスト、反応効率等の異なる、多様な共役ジエンの製造方法の開発が求められている。
【０００５】
本発明は、共役ジエンの新規製造方法として、アルカンから共役ジエンを効率良く得ることが可能な共役ジエンの製造方法を提供することを目的とする。
【課題を解決するための手段】
【０００６】
本発明の一側面は、アルカンと水とを含有する第一の原料ガスを第一の脱水素触媒に接触させて、オレフィンを含有する第一の生成ガスを得る第一の工程と、第一の生成ガスと水とを混合した第二の原料ガスを第二の脱水素触媒に接触させて、共役ジエンを含有する第二の生成ガスを得る第二の工程と、を備え、第二の原料ガス中の炭化水素に対する水のモル比が、第一の原料ガス中の炭化水素に対する水のモル比より大きい、共役ジエンの製造方法に関する。
【０００７】
本発明者らの知見によれば、アルカンからオレフィンを生じる第一の脱水素反応では、反応系中の水の量が少ないほど生成ガス中の水素（Ｈ２）の量が少なくなり、オレフィンから共役ジエンを生じる第二の脱水素反応では、反応系中のＨ２の量が少ないほど共役ジエンの収率が高くなる傾向があった。その一方で、第二の脱水素反応では、反応系中の水の量が多くなると触媒の劣化が抑制され、時間経過による共役ジエン収率の低下が抑制される傾向があった。
【０００８】
上記製造方法において、第一の工程では、反応系中の水の量を第二の工程より少なくして第一の生成ガス中のＨ２量を抑え、第二の工程では、第一の生成ガスと水とを混合した第二の生成ガスを原料とすることで反応系中の水の量を第一の工程より多くして触媒の劣化を抑制している。これにより、上記製造方法では、良好な共役ジエン収率を長時間維持して、効率良く共役ジエンを製造することができる。
【０００９】
一態様に係る製造方法では、第一の工程及び第二の工程を、第一の脱水素触媒が充填された第一の反応器及び第二の脱水素触媒が充填された第二の反応器が直列に連結された反応装置内で、連続して行ってよい。この場合、例えば、第一の反応器と第二の反応器の間又は第二の反応器の入口で反応系に水を添加して、第二の原料ガス中の炭化水素に対する水のモル比を第一の原料ガス中の炭化水素に対する水のモル比より大きくしてよい。この態様では、第一の反応器の入口から第二の反応器の出口までの流通過程で、アルカンが共役ジエンに効率良く変換される。また、この態様では、第一の反応器及び第二の反応器の温度条件等を適宜調整することで、第一の工程及び第二の工程におけるそれぞれの反応条件を容易に設定できる。
【００１０】
一態様に係る製造方法では、第一の原料ガス中の炭化水素に対する水のモル比は１．６未満であってよく、第二の原料ガス中の炭化水素に対する水のモル比は１．６以上６．０以下であってよい。この場合、共役ジエン収率の向上及び触媒劣化の抑制という効果がより顕著に得られる。
【００１１】
一態様に係る製造方法では、第一の原料ガス中の炭化水素に対する水のモル比は１．４以下であってよく、第二の原料ガス中の炭化水素に対する水のモル比は１．７以上５．０以下であってよい。この場合、共役ジエン収率の向上及び触媒劣化の抑制という効果がより顕著に得られる。
【００１２】
一態様に係る製造方法では、第一の脱水素触媒及び第二の脱水素触媒はいずれもスズ及び白金を含んでいてよく、第一の脱水素触媒中の白金に対するスズのモル比は第二の脱水素触媒中の白金に対するスズのモル比より少なくてよい。スズの含有割合が少ない第一の脱水素触媒はアルカンからオレフィンへの脱水素反応の反応性に優れ、スズの含有割合が多い第二の脱水素触媒はオレフィンから共役ジエンへの脱水素反応の反応性に優れる傾向がある。このため、本態様では上述の発明の効果がより顕著に奏される。
【００１３】
一態様に係る製造方法では、第一の脱水素触媒中の白金に対するスズのモル比は１３未満であってよく、第二の脱水素触媒中の白金に対するスズのモル比は１３以上であってよい。これにより、上述の発明の効果がより顕著に奏される。
【００１４】
一態様に係る製造方法では、第一の脱水素触媒中の白金の含有量は第一の脱水素触媒の全質量基準で０．０５〜３質量％であってよく、第二の脱水素触媒中の白金の含有量は、第二の脱水素触媒の全質量基準で０．０５〜３質量％であってよい。このような第一の脱水素触媒及び第二の脱水素触媒は、脱水素能に優れる傾向がある。
【００１５】
一態様に係る製造方法では、アルカンはブタン、オレフィンはブテン、共役ジエンはブタジエンであってよい。
【００１６】
本発明の他の一側面は、アルカンと水とを含有する原料ガスを、第一の脱水素触媒を含む第一の触媒層と第二の脱水素触媒を含む第二の触媒層とにこの順で接触させて、共役ジエンを含有する生成ガスを得る工程を備え、第二の触媒層を通過するガス中の炭化水素に対する水のモル比が、第一の触媒層を通過するガス中の炭化水素に対する水のモル比より大きくなるように、第一の触媒層と第二の触媒層の間で水を添加する、共役ジエンの製造方法に関する。
【００１７】
このような製造方法では、第一の脱水素触媒との接触時に発生するＨ２量が抑えられ、第二の脱水素触媒との接触時の脱水素反応の反応効率が向上する。また、第一の触媒層と第二の触媒層の間で水が添加されることで、第二の脱水素触媒の劣化が抑制され、良好な共役ジエン収率が長時間維持される。よって、上記製造方法では、効率良く共役ジエンを製造することができる。
【発明の効果】
【００１８】
本発明によれば、アルカンから共役ジエンを効率良く得ることが可能な、新規の共役ジエンの製造方法が提供される。
【発明を実施するための形態】
【００１９】
以下、本発明の好適な一実施形態について説明する。
【００２０】
本実施形態に係る共役ジエンの製造方法は、アルカンと水とを含有する第一の原料ガスを第一の脱水素触媒に接触させて、オレフィンを含有する第一の生成ガスを得る第一の工程と、前記第一の生成ガスと水とを混合した第二の原料ガスを第二の脱水素触媒に接触させて、共役ジエンを含有する第二の生成ガスを得る第二の工程と、を備えている。この製造方法において、第二の原料ガス中の炭化水素に対する水のモル比は、第一の原料ガス中の炭化水素に対する水のモル比より大きい。
【００２１】
本実施形態では、第一の工程の反応系中の水の量を第二の工程より少なくすることで、第一の生成ガス中の水素（Ｈ２）量を抑制し、第二の工程におけるオレフィンの脱水素反応の反応効率を向上させている。また、本実施形態では、第二の工程に供する第二の原料ガスを第一の生成ガスと水とを混合したものとし、第二の工程の反応系中の水の量を第一の工程より多くすることによって、第二の工程における触媒劣化が抑制され、良好な共役ジエン収率が長時間維持される。
【００２２】
（第一の工程）
第一の工程は、アルカン及び水を含有する第一の原料ガスを第一の脱水素触媒に接触させて脱水素反応を行うことにより、アルカンの少なくとも一部をオレフィンに変換し、オレフィンを含有する第一の生成ガスを得る工程である。
【００２３】
アルカンの炭素数は、目的とする共役ジエンの炭素数と同じであってよい。すなわち、アルカンは、目的の共役ジエン中の二重結合を全て水素化した場合に得られる炭化水素であってよい。アルカンの炭素数は、４以上であり、好ましくは４〜１０であり、４〜６であってもよい。
【００２４】
アルカンは、例えば、鎖状であってよく、環状であってもよい。鎖状アルカンは、直鎖状であっても分枝状であってもよい。鎖状アルカンとしては、例えば、ブタン、ペンタン、ヘキサン、ヘプタン、オクタン、デカン等が挙げられる。直鎖状アルカンとしては、例えば、ｎ−ブタン、ｎ−ペンタン、ｎ−ヘキサン、ｎ−ヘプタン、ｎ−オクタン、ｎ−デカン等が挙げられる。分枝状アルカンとしては、例えば、イソブタン、イソペンタン、２−メチルペンタン、３−メチルペンタン、２、３−ジメチルペンタン、イソヘプタン、イソオクタン、イソデカン等が挙げられる。環状アルカンとしては、例えば、シクロペンタン、シクロヘキサン、シクロヘプタン、シクロオクタン、シクロデカン、メチルシクロヘキサン等が挙げられる。第一の原料ガスは、一種又は二種以上のアルカンを含んでいてよい。
【００２５】
第一の原料ガスは、アルカン以外の他の炭化水素を更に含有していてよい。他の炭化水素としては、オレフィン、ジエン等が挙げられる。これらの炭化水素の炭素数は、アルカンと同じであってよく、異なっていてもよい。他の炭化水素は、鎖状又は環状であってよい。他の炭化水素の炭素数は、例えば１０以下であってよく、６以下であってよい。他の炭化水素としては、例えば、上述したアルカンの脱水素反応により得られるオレフィン又はジエンが挙げられる。
【００２６】
第一の原料ガス中、炭化水素に占めるアルカンの割合は、好ましくは６０モル％以上であり、より好ましくは７０モル％以上であり、１００モル％であってもよい。
【００２７】
第一の原料ガスにおいて、アルカンの分圧は特に限定されず、例えば１．０ＭＰａ以下であってよく、０．０１ＭＰａ以下であってもよい。また、アルカンの分圧は、例えば０．００１ＭＰａ以上であってよく、０．００５ＭＰａ以上であってもよい。
【００２８】
第一の原料ガス中、炭化水素（アルカンを含む全炭化水素）に対する水のモル比は１．６未満であることが好ましく、１．４以下であることがより好ましい。第一の原料ガス中の水の量を少なくすることで、第一の生成ガス中の水素（Ｈ２）の量が低減される傾向がある。また、第一の原料ガス中、炭化水素に対する水のモル比は０．０５以上であることが好ましく、０．３以上であることがより好ましい。第一の原料ガス中の水の量を０．０５以上とすることで、第一の工程における触媒劣化が抑制され、アルカンからオレフィンへの脱水素反応が第一の工程でより効率良く進行する。
【００２９】
第一の原料ガスは、炭化水素及び水以外の成分を更に含有していてよい。例えば、第一の原料ガスは、窒素（Ｎ２）、アルゴン等の不活性ガスを更に含有していてよい。また、第一の原料ガスは、水素（Ｈ２）、酸素（Ｏ２）、一酸化炭素、二酸化炭素等を更に含有していてもよい。
【００３０】
第一の脱水素触媒は、少なくともアルカンからオレフィンへの脱水素反応を触媒するものであればよく、オレフィンからジエンへの脱水素反応を更に触媒してもよい。
【００３１】
第一の脱水素触媒は、例えば、スズ（Ｓｎ）及び白金（Ｐｔ）を含有する触媒であってよい。
【００３２】
第一の脱水素触媒において、白金に対するスズのモル比（Ｓｎ／Ｐｔ）は、１以上であることが好ましく、３以上であることがより好ましい。これにより、副反応（例えば、Ｃ−Ｃ結合の開裂反応）が抑制され、脱水素反応がより効率良く進行する傾向がある。また、第一の脱水素触媒において、白金に対するスズのモル比（Ｓｎ／Ｐｔ）は、１３未満であることが好ましく、１２以下であることがより好ましく、１０以下であることが更に好ましい。これにより、アルカンからオレフィンへの脱水素反応の反応効率が向上する傾向がある。
【００３３】
第一の脱水素触媒中の白金の含有量は、第一の脱水素触媒の全質量基準で０．０５質量％以上であることが好ましく、０．３質量％以上であることがより好ましい。また、第一の脱水素触媒中の白金の含有量は、第一の脱水素触媒の全質量基準で３質量％以下であることが好ましく、２質量％以下であることがより好ましい。このような含有量であると、担体上に形成される白金粒子が脱水素反応に好適なサイズとなり、単位白金量あたりの白金表面積が大きくなって、より好適な反応系が実現できる。また、このような担持量とすることで、触媒コストを抑制しながら高い反応活性を得ることができる。
【００３４】
第一の脱水素触媒は、例えば、第一の担体と、第一の担体に担持された第一の担持金属と、を有する触媒であってよい。このとき、第一の脱水素触媒は、第一の担持金属として白金を含有していてよい。また、第一の脱水素触媒は、スズを、第一の担体又は第一の担持金属として（好ましくは第一の担持金属として）含有していてよい。
【００３５】
第一の担体は、例えば、無機酸化物担体であってよく、アルミニウム（Ａｌ）を含む無機酸化物担体であってもよい。無機酸化物担体は、アルミニウム以外の金属元素を更に含んでいてよく、例えば、リチウム（Ｌｉ）、ナトリウム（Ｎａ）、カリウム（Ｋ）、マグネシウム（Ｍｇ）、カルシウム（Ｃａ）、亜鉛（Ｚｎ）、鉄（Ｆｅ）、鉛（Ｐｂ）、インジウム（Ｉｎ）、セレン（Ｓｅ）、アンチモン（Ｓｂ）、ニッケル（Ｎｉ）、ガリウム（Ｇａ）、ゲルマニウム（Ｇｅ）、スズ（Ｓｎ）、セリウム（Ｃｅ）、ランタン（Ｌａ）等を更に含んでいてよい。
【００３６】
無機酸化物担体は、例えば、アルミナ（Ａｌ２Ｏ３）を含む担体であってよく、アルミニウムと他の金属との複合酸化物を含む担体であってもよい。複合酸化物は、例えば、アルミニウムとマグネシウム（Ｍｇ）との複合酸化物、アルミニウムとスズ（Ｓｎ）との複合酸化物、アルミニウムと鉛（Ｐｂ）との複合酸化物、アルミニウムと亜鉛（Ｚｎ）、セレン（Ｓｅ）、鉄（Ｆｅ）又はインジウム（Ｉｎ）との複合酸化物、等が挙げられる。
【００３７】
第一の担体の酸性度は、副反応が抑制されるという観点から中性付近であることが好ましい。ここで、担体の酸性度は、一般的に、水に担体を分散させた状態におけるｐＨで評価される。本明細書中、担体の酸性度は、担体１質量％を懸濁させた懸濁液のｐＨで表すことができる。第一の担体の酸性度は、好ましくはｐＨ５．５〜８．５であり、より好ましくはｐＨ６．０〜８．０である。
【００３８】
第一の担体の比表面積は、３０ｍ２／ｇ以上であることが好ましく、５０ｍ２／ｇ以上であることがより好ましい。第一の担体の比表面積を大きくすることでアルカンの転化率が向上する傾向がある。第一の担体の比表面積は、１０００ｍ２／ｇ以下であってよく、５００ｍ２／ｇ以下であってよい。このように第一の担体の比表面積を小さくすることで、第一の脱水素触媒の強度が十分に確保されて取扱性が向上し、第一の脱水素触媒を工業的により好適に利用できる。なお、本明細書中、第一の担体の比表面積は、窒素吸着法を用いたＢＥＴ比表面積計で測定される値を示す。
【００３９】
第一の担持金属は、酸化物として担持されていてよく、単体の金属として担持されていてもよい。また、第一の脱水素触媒は、第一の担持金属として１種又は２種以上の金属を有していてよい。
【００４０】
第一の担持金属は、白金を含有することが好ましく、白金及びスズを含有することがより好ましい。第一の担持金属は、これら以外の担持金属を更に含有していてもよく、例えば、亜鉛（Ｚｎ）、セレン（Ｓｅ）、鉄（Ｆｅ）、インジウム（Ｉｎ）、ガリウム（Ｇａ）、ゲルマニウム（Ｇｅ）、鉛（Ｐｂ）、セリウム（Ｃｅ）、ランタン（Ｌａ）等を更に含有していてよい。
【００４１】
第一の脱水素触媒の形状は特に限定されず、例えばペレット状、顆粒状、ハニカム状、スポンジ状等の形状であってよい。
【００４２】
第一の脱水素触媒は、前処理として還元処理が行われたものを用いてよい。還元処理は、例えば、還元性ガスの雰囲気下、４０〜６００℃に触媒を保持することで実施してよい。保持時間は、例えば０．０５〜２４時間であってよい。還元性ガスは、例えば、水素、一酸化炭素等であってよい。還元処理を行った触媒を用いることで、脱水素反応の初期の誘導期（触媒の活性が低い状態）を短くすることができる。
【００４３】
第一の工程における脱水素反応（以下、第一の脱水素反応）は、例えば、第一の脱水素触媒を含む第一の触媒層を有する反応器に第一の原料ガスを流通させて実施してよい。反応器としては、固体触媒による気相反応に用いられる種々の反応器を用いることができる。反応器としては、例えば、固定床型反応器、ラジアルフロー型反応器、管型反応器等が挙げられる。
【００４４】
第一の脱水素反応の反応形式は、例えば、固定床式、移動床式又は流動床式であってよい。これらのうち、設備コストの観点からは固定床式が好ましい。
【００４５】
第一の脱水素反応の反応温度は、特に限定されず、反応効率が良好となる観点からは３００〜８００℃であることが好ましく、５００〜７００℃であることがより好ましい。また、第一の脱水素反応の反応温度は、第二の脱水素反応の反応温度より低いことが好ましい。これにより、第一の脱水素反応において、アルカンからオレフィンへの反応の選択性が向上し、共役ジエンの生成量が好ましい範囲に抑制され、第一の脱水素触媒の触媒劣化が抑制される。第一の脱水素反応の反応温度と第二の脱水素反応の反応温度との差は、例えば２０〜１５０℃であってよく、５０〜１００℃であってもよい。
【００４６】
第一の脱水素反応の反応圧力は、特に限定されず、例えば０．０１〜１ＭＰａであってよく、０．０５〜０．８ＭＰａであってよく、０．１〜０．５ＭＰａであってよい。
【００４７】
第一の脱水素反応において、第一の原料ガスの重量空間速度（ＷＨＳＶ）は、特に限定されず、例えば０．１ｈ−１以上であってよく、１．０ｈ−１以上であってもよく、１００ｈ−１以下であってよく、３０ｈ−１以下であってもよい。ここで、ＷＨＳＶとは、連続式の反応装置における、触媒質量に対する原料ガスの供給速度（供給量／時間）の比（供給速度／触媒質量）である。
【００４８】
第一の生成ガスは、少なくとも、第一の脱水素反応により生成したオレフィンを含有する。第一の生成ガスはまた、第一の原料ガスに含まれていたアルカン（未反応分）を更に含有していてよい。また、第一の生成ガスは、第一の原料ガスに含まれていた他の成分（他の炭化水素、水、不活性ガス等）を更に含有していてよい。
【００４９】
第一の生成ガスは、第一の脱水素触媒との接触時に発生する水素（Ｈ２）を更に含有していてよい。本実施形態では、第一の工程の反応系中の水の量を第二の工程より少なくすることで、第一の生成ガス中のＨ２量が抑制される。
【００５０】
本実施形態に係る製造方法では、第一の生成ガスに水を添加して第二の原料ガスとし、第二の工程を実施する。水の添加量は、少なくとも、第二の原料ガス中の炭化水素に対する水の含有割合が、第一の原料ガス中の炭化水素に対する水の含有割合より大きくなる量とする。
【００５１】
（第二の工程）
第二の工程は、第一の生成ガスと水とを混合した第二の原料ガスを第二の脱水素触媒に接触させて脱水素反応を行うことにより、第一の生成ガスが含むオレフィンの少なくとも一部を共役ジエンに変換し、共役ジエンを含有する第二の生成ガスを得る工程である。
【００５２】
第二の工程では、第一の生成ガスに水を添加して、第二の原料ガス中の炭化水素に対する水のモル比を第一の原料ガスより大きくしている。これにより、第二の工程における触媒劣化が抑制され、良好な共役ジエン収率が長時間維持される。
【００５３】
第二の原料ガスは、少なくともオレフィンを含有しており、オレフィン以外の他の炭化水素を更に含有していてよい。他の炭化水素としては、アルカン、ジエン等が挙げられる。他の炭化水素は、第一の原料ガスに含まれており、未反応分として第一の生成ガスにも含まれていた成分であってよい。また、他の炭化水素は、第一の工程における第一の脱水素反応又は副反応により生成した成分であってもよい。具体的には、例えば、アルカンは、第一の原料ガス由来の未反応分であってよく、第一の原料ガス中のオレフィン又はジエンの還元反応により生成した成分であってもよい。また、ジエンは、第一の原料ガス由来の未反応分であってよく、第一の原料ガス中のアルカン又はオレフィンの脱水素反応によって生成した成分であってもよい。
【００５４】
第二の原料ガス中の炭化水素の組成は、第一の生成ガスの組成と同じであってよく、第一の生成ガスに更に炭化水素を合流させることで、第一の生成ガスの組成と異なっていてもよい。第二の原料ガス中、炭化水素に占めるオレフィンの割合は、例えば２０モル％以上であってよく、４０モル％以上であることが好ましい。また、第二の原料ガス中、炭化水素に占めるオレフィンの割合は、例えば９０モル％以下であってよく、７０モル％以下であってもよい。
【００５５】
第二の原料ガスにおいて、オレフィンの分圧は特に限定されず、例えば０．５ＭＰａ以下であってよく、０．３ＭＰａ以下であってもよく、０．００５ＭＰａ以上であってよく、０．０１ＭＰａ以上であってもよい。
【００５６】
第二の原料ガス中、炭化水素（オレフィンを含む全炭化水素）に対する水のモル比は、１．６以上であることが好ましく、１．７以上であることがより好ましい。第二の原料ガス中の水の量を多くすることで、第二の工程における触媒劣化が抑制され、共役ジエンをより効率良く得ることができる。また、第二の原料ガス中、炭化水素に対する水のモル比は、６．０以下であってよく、好ましくは５．０以下、より好ましくは４．０以下であってよい。第二の原料ガス中の水の量を減らすことで、水を所定の反応温度まで加熱する際の燃料費が削減できる。
【００５７】
第二の原料ガスは、第一の脱水素触媒との接触時に発生した水素（Ｈ２）を更に含有していてよい。本実施形態では、第一の工程の反応系中の水の量を第二の工程より少なくすることで第一の生成ガス中のＨ２量が抑制されており、これにより第二の原料ガス中のＨ２量も抑制される。
【００５８】
第二の原料ガスは、炭化水素、水及び水素以外の他の成分を更に含有していてよい。例えば、第二の原料ガスは、窒素（Ｎ２）、アルゴン等の不活性ガスを更に含有していてよい。また、第二の原料ガスは、酸素（Ｏ２）、一酸化炭素、二酸化炭素等を更に含有していてもよい。また、これらの成分は、第一の生成ガス由来の成分であってよく、第一の生成ガスに水と共に追加された成分であってもよい。
【００５９】
第二の脱水素触媒は、少なくともオレフィンから共役ジエンへの脱水素反応を触媒するものであればよく、アルカンからオレフィンへの脱水素反応を更に触媒してもよい。
【００６０】
第二の脱水素触媒は、例えば、スズ（Ｓｎ）及び白金（Ｐｔ）を含有する触媒であってよい。
【００６１】
第二の脱水素触媒において、白金に対するスズのモル比（Ｓｎ／Ｐｔ）は、１３以上であることが好ましく、１５以上であることがより好ましく、１８以上であることが更に好ましい。これにより、オレフィンから共役ジエンへの脱水素反応の反応効率が向上する傾向がある。また、第二の脱水素触媒における白金に対するスズのモル比（Ｓｎ／Ｐｔ）は、３５以下であってよく、３０以下であってもよい。白金の比率を多くすることで、白金原子とオレフィンとが接触しやすくなり、反応活性が向上する傾向がある。
【００６２】
第二の脱水素触媒中の白金の含有量は、第二の脱水素触媒の全質量基準で０．０５質量％以上であることが好ましく、０．３質量％以上であることがより好ましい。また、第二の脱水素触媒中の白金の含有量は、第二の脱水素触媒の全質量基準で３質量％以下であることが好ましく、２質量％以下であることがより好ましい。このような含有量であると、担体上に形成される白金粒子が脱水素反応に好適なサイズとなり、単位白金量あたりの白金表面積が大きくなって、より好適な反応系が実現できる。また、このような担持量とすることで、触媒コストを抑制しながら高い反応活性を得ることができる。
【００６３】
第二の脱水素触媒は、例えば、第二の担体と、第二の担体に担持された第二の担持金属と、を有する触媒であってよい。このとき、第二の脱水素触媒は、第二の担持金属として白金を含有していてよい。また、第二の脱水素触媒は、スズを、第二の担体又は第二の担持金属として（好ましくは第二の担持金属として）含有していてよい。
【００６４】
第二の担体は、例えば、無機酸化物担体であってよく、アルミニウム（Ａｌ）を含む無機酸化物担体であってもよい。無機酸化物担体は、アルミニウム以外の金属元素を更に含んでいてよく、例えば、リチウム（Ｌｉ）、ナトリウム（Ｎａ）、カリウム（Ｋ）、マグネシウム（Ｍｇ）、カルシウム（Ｃａ）、亜鉛（Ｚｎ）、鉄（Ｆｅ）、鉛（Ｐｂ）、インジウム（Ｉｎ）、セレン（Ｓｅ）、アンチモン（Ｓｂ）、ニッケル（Ｎｉ）、ガリウム（Ｇａ）、ゲルマニウム（Ｇｅ）、スズ（Ｓｎ）、セリウム（Ｃｅ）、ランタン（Ｌａ）等を更に含んでいてよい。
【００６５】
無機酸化物担体は、例えば、アルミナ（Ａｌ２Ｏ３）を含む担体であってよく、アルミニウムと他の金属との複合酸化物を含む担体であってもよい。複合酸化物は、例えば、アルミニウムとマグネシウム（Ｍｇ）との複合酸化物、アルミニウムとスズ（Ｓｎ）との複合酸化物、アルミニウムと鉛（Ｐｂ）との複合酸化物、アルミニウムと亜鉛（Ｚｎ）、セレン（Ｓｅ）、鉄（Ｆｅ）又はインジウム（Ｉｎ）との複合酸化物、等が挙げられる。
【００６６】
第二の担体の酸性度は、副反応が抑制されるという観点から中性付近であることが好ましい。ここで、担体の酸性度は、一般的に、水に担体を分散させた状態におけるｐＨで評価される。本明細書中、担体の酸性度は、担体１質量％を懸濁させた懸濁液のｐＨで表すことができる。第二の担体の酸性度は、好ましくはｐＨ５．５〜８．５であり、より好ましくはｐＨ６．０〜８．０である。
【００６７】
第二の担体の比表面積は、３０ｍ２／ｇ以上であることが好ましく、５０ｍ２／ｇ以上であることがより好ましい。第二の担体の比表面積を大きくすることで、第二の工程におけるオレフィンの転化率が向上する傾向がある。第二の担体の比表面積は、１０００ｍ２／ｇ以下であってよく、５００ｍ２／ｇ以上であってよい。このように第二の担体の比表面積を小さくすることで、第二の脱水素触媒の強度が十分に確保されて取扱性が向上し、第二の脱水素触媒を工業的により好適に利用できる。なお、本明細書中、第二の担体の比表面積は、窒素吸着法を用いたＢＥＴ比表面積計で測定される値を示す。
【００６８】
第二の担持金属は、酸化物として担持されていてよく、単体の金属として担持されていてもよい。また、第二の脱水素触媒は、第二の担持金属として１種又は２種以上の金属を有していてよい。
【００６９】
第二の担持金属は、白金を含有することが好ましく、白金及びスズを含有することがより好ましい。第二の担持金属は、これら以外の担持金属を更に含有していてもよく、例えば、亜鉛（Ｚｎ）、セレン（Ｓｅ）、鉄（Ｆｅ）、インジウム（Ｉｎ）、ガリウム（Ｇａ）、ゲルマニウム（Ｇｅ）、鉛（Ｐｂ）、セリウム（Ｃｅ）、ランタン（Ｌａ）等を更に含有していてよい。
【００７０】
第二の脱水素触媒の形状は特に限定されず、例えばペレット状、顆粒状、ハニカム状、スポンジ状等の形状であってよい。
【００７１】
第二の脱水素触媒は、前処理として還元処理が行われたものを用いてよい。還元処理は、例えば、還元性ガスの雰囲気下、４０〜６００℃に触媒を保持することで実施してよい。保持時間は、例えば０．０５〜２４時間であってよい。還元性ガスは、例えば、水素、一酸化炭素等であってよい。還元処理を行った触媒を用いることで、脱水素反応の初期の誘導期（触媒の活性が低い状態）を短くすることができる。
【００７２】
第二の工程における脱水素反応（以下、第二の脱水素反応）は、例えば、第二の脱水素触媒を含む第二の触媒層を有する反応器に第二の原料ガスを流通させて実施してよい。反応器としては、固体触媒による気相反応に用いられる種々の反応器を用いることができる。反応器としては、例えば、固定床型反応器、ラジアルフロー型反応器、管型反応器等が挙げられる。
【００７３】
第二の脱水素反応の反応形式は、例えば、固定床式、移動床式又は流動床式であってよい。これらのうち、設備コストの観点からは固定床式が好ましい。
【００７４】
第二の脱水素反応の反応温度は、特に限定されず、反応効率が良好となる観点からは３００〜８００℃であることが好ましく、５００〜７００℃であることがより好ましい。また、第二の脱水素反応の反応温度は、第一の脱水素反応の反応温度より高いことが好ましい。これにより、第二の脱水素反応におけるブタジエン生成量を増加させることができる。第二の脱水素反応の反応温度と第一の脱水素反応の反応温度との差は、例えば２０〜１５０℃であってよく、５０〜１００℃であってもよい。
【００７５】
第二の脱水素反応の反応圧力は、特に限定されず、例えば０．０１〜１ＭＰａであってよく、０．０５〜０．８ＭＰａであってよく、０．１〜０．５ＭＰａであってよい。
【００７６】
第二の脱水素反応において、第二の原料ガスの重量空間速度（ＷＨＳＶ）は、特に限定されず、例えば０．１ｈ−１以上であってよく、１．０ｈ−１以上であってもよく、１００ｈ−１以下であってよく、３０ｈ−１以下であってもよい。ここで、ＷＨＳＶとは、連続式の反応装置における、触媒質量に対する原料ガスの供給速度（供給量／時間）の比（供給速度／触媒質量）である。
【００７７】
第二の生成ガスは、少なくとも、第二の脱水素反応により生成した共役ジエンを含有する。第二の生成ガスはまた、第二の原料ガスに含まれていたアルカンを更に含有していてよく、第二の原料ガスに含まれていた又は第二の脱水素反応により生成したオレフィンを更に含有していてよい。
【００７８】
本実施形態において、第一の工程と第二の工程は異なる反応器で実施してよく、同一の反応器で連続して実施してもよい。
【００７９】
一態様に係る製造方法では、例えば、第一の脱水素触媒が充填された第一の反応器及び第二の脱水素触媒が充填された第二の反応器が直列に連結された反応装置で、第一の工程及び第二の工程を実施してよい。この場合、例えば、第一の反応器と第二の反応器の間、又は第二の反応器の入口で、反応系に水を添加して、第二の反応器に導入される第二の原料ガス中の水の含有割合を大きくしてよい。すなわち、反応装置は、例えば、第一の反応器の出口と第二の反応器の入口との間、又は、第二の反応器の入口付近に、反応系に水を添加するための水導入口を備えていてよい。この態様では、第一の反応器と第二の反応器の反応条件をそれぞれ設定でき、第一の脱水素反応及び第二の脱水素反応を互いに異なる反応条件で容易に実施できる。なお、第一の反応器は、第一の脱水素触媒を含む第一の触媒層を有する反応器であってよく、第二の反応器は、第二の脱水素触媒を含む第二の触媒層を有する反応器であってよい。
【００８０】
また、他の一態様に係る製造方法では、第一の工程及び第二の工程を、第一の脱水素触媒を含む第一の触媒層と第二の脱水素触媒を含む第二の触媒層とを有する反応器内で連続して行ってよい。この場合、例えば、第一の触媒層と第二の触媒層との間で反応系に水を添加して、第二の原料ガス中の炭化水素に対する水の含有割合を第一の原料ガス中の炭化水素に対する水の含有割合より大きくしてよい。すなわち、反応器は、第一の触媒層及び第二の触媒層の間に水を導入する水導入口を更に有していてよい。この態様では、一つの反応器でアルカンから共役ジエンが得られるため、製造装置の縮小、運転コストの低減を図ることができる。
【００８１】
本実施形態において、第一の工程と第二の工程とはそれぞれ分離可能である必要はなく、連続した一工程として実施されてよい。
【００８２】
例えば、本実施形態に係る製造方法は、アルカンと水とを含有する原料ガスを、第一の脱水素触媒を含む第一の触媒層と第二の脱水素触媒を含む第二の触媒層とにこの順で接触させて、共役ジエンを含有する生成ガスを得る工程を備える製造方法であってもよい。この場合、第一の触媒層と第二の触媒層の間で水を添加することで、第二の触媒層を通過するガス中の水の含有割合を、第一の触媒層を通過するガス中の水の含有割合より大きくできる。
【００８３】
以上、本発明の好適な実施形態について説明したが、本発明は上記実施形態に限定されるものではない。例えば、本発明の一側面は、アルカンを含む原料ガスから共役ジエンを含む生成ガスを得るための反応装置であってよい。
【００８４】
この反応装置は、一態様において、第一の脱水素触媒が充填された第一の反応器と、第二の脱水素触媒が充填され、第一の反応器と直列に連結された第二の反応器と、を備えていてよい。また、第一の反応器出口と第二の反応器入口との間、又は、第二の反応器の入口付近に、反応系に水を添加するための水導入口が設けられていてよい。
【００８５】
また、他の一態様において、反応装置は、第一の脱水素触媒を含む第一の触媒層と第二の脱水素触媒を含む第二の触媒層とを有する反応器を備えていてよく、反応器には、第一の触媒層と第二の触媒層との間で反応系に水を添加するための水導入口が設けられていてよい。
【実施例】
【００８６】
以下、参考試験により本発明をより具体的に説明するが、本発明は以下の内容に限定されるものではない。
【００８７】
（合成例１：担体（Ｓ）の合成）
０．５〜１ｍｍに分級されたγ−アルミナ１５ｇ（ネオビードＧＢ−１３、（株）水澤化学工業製、１質量％の濃度で水に懸濁させた懸濁液のｐＨ：７．９）と、１８．８ｇのＭｇ（ＮＯ３）２・６Ｈ２Ｏを５６ｍＬの水に溶解させた溶液Ａとを混合した。得られた混合液を、ロータリーエバポレーターを用いて、４０℃、０．０１５ＭＰａＡで３０分間撹拌した後、４０℃、常圧で更に３０分間撹拌した。その後、混合液を撹拌しながら減圧下で水を除去した。得られた固体を１３０℃のオーブン中で一晩乾燥させた。次に、乾燥後の固体を、空気流通下、５５０℃で３時間、８００℃で３時間の２段階で焼成した。次に、上記溶液Ａを再度調製し、得られた焼成体と溶液Ａとを混合し、上記と同様の手順で撹拌、水の除去、乾燥、及び焼成の操作を繰り返し行った。これにより、担体（Ｓ）を得た。
【００８８】
（合成例２：第一の脱水素触媒（Ａ−１）の合成）
１５．０ｇの担体（Ｓ）と、３９８．３ｍｇのＨ２ＰｔＣｌ６・２Ｈ２Ｏを８０ｍＬの水に溶解させた水溶液とを混合した。得られた混合液を、ロータリーエバポレーターを用いて、４０℃、０．０１５ＭＰａＡで３０分間撹拌し、４０℃、常圧で３０分間撹拌した。その後、混合液を撹拌しながら減圧下で水を除去した。得られた固体を１３０℃のオーブン中で一晩乾燥させた。次に、乾燥後の固体を、空気流通下、５５０℃で３時間焼成した。次に、得られた焼成体と、１．５６ｇのＳｎＣｌ２・２Ｈ２Ｏを１００ｍＬのＥｔＯＨに溶解させた溶液とを混合した。得られた混合液を、ロータリーエバポレーターを用いて、４０℃、常圧で１時間撹拌し、その後減圧下でＥｔＯＨを除去した。得られた固体を１３０℃のオーブン中で一晩乾燥させた。次に、乾燥後の固体を、空気流通下、５５０℃で３時間焼成した後、水素による還元を行い、第一の脱水素触媒（Ａ−１）を得た。水素による還元は、水素と窒素を１：１（モル比）で混合した混合ガスの流通下、焼成後の固体を５５０℃で２時間保持することにより行った。
【００８９】
（合成例３：第二の脱水素触媒（Ｂ−１））
１０．２ｇの担体（Ｓ）と、３．１５ｇのＳｎＣｌ２・２Ｈ２Ｏを１５０ｍＬのＥｔＯＨに溶解させた溶液とを混合した。得られた混合液を、ロータリーエバポレーターを用いて、４０℃、常圧で１時間撹拌し、その後、混合液を撹拌しながら減圧下でＥｔＯＨを除去した。得られた固体を１３０℃のオーブン中で一晩乾燥させた。次に、乾燥後の固体を、空気流通下、５５０℃で３時間、８００℃で３時間の２段階で焼成した。次に、得られた焼成体と、３０６ｍｇのＨ２ＰｔＣｌ６・２Ｈ２Ｏを６０ｍＬの水に溶解させた水溶液とを混合した。得られた混合液を、ロータリーエバポレーターを用いて、４０℃、０．０１５ＭＰａＡで３０分間撹拌し、４０℃、常圧で３０分間撹拌した。その後、混合液を撹拌しながら減圧下で水を除去した。得られた固体を１３０℃のオーブン中で一晩乾燥させた。次に、乾燥後の固体を、空気流通下、５５０℃で３時間焼成した後、水素による還元を行い、第二の脱水素触媒（Ｂ−１）を得た。水素による還元は、水素と窒素を１：１（モル比）で混合した混合ガスの流通下、焼成後の固体を５５０℃で２時間保持することにより行った。
【００９０】
（参考試験１−１）
１．０ｇの第一の脱水素触媒（Ａ−１）を管型反応器に充填し、反応器を固定床流通式反応装置に接続した。次に、水素及び窒素の混合ガス（水素：窒素＝１：１（モル比））を１００ｍＬ／ｍｉｎで流通させながら反応器を５５０℃まで昇温し、当該温度で３０分間保持した。次に、窒素を１００ｍＬ／ｍｉｎで流通させながら、水を液体状態の流量で０．２ｍＬ／ｍｉｎで反応器に１５分間供給した。続いて、ｎ−ブタン、水及び窒素の混合ガス（原料ガス）を反応器に供給し、ｎ−ブタンの脱水素反応を行った。ここで、原料ガスの組成は、モル比でｎ−ブタン／Ｈ２Ｏ／Ｎ２＝１／０．６／７．９に調整した。反応器への原料ガスの供給速度は、６０ｍＬ／ｍｉｎに調整した。ｎ−ブタンのＷＨＳＶは１ｈ−１に調整した。反応器の原料ガスの圧力は０ＭＰａＧに調整した。
【００９１】
反応開始から１時間が経過した時点で、脱水素反応の生成物（生成ガス）を管型反応器から採取した。なお、反応開始時とは、原料ガスの供給が開始された時間である。採取された生成ガスを、熱伝導度検出器を備えたガスクロマトグラフ（ＴＣＤ−ＧＣ）を用いて分析した。分析の結果、生成ガスがｎ−ブタン、ｎ−ブテン（１−ブテン、ｔ−２−ブテン及びｃ−２−ブテン）、１，３−ブタジエン、及び水素を含有することが確認された。上記ガスクロマトグラフに基づき、採取された生成ガス中のｎ−ブタン、ｎ−ブテン、１，３−ブタジエン、及び水素のモル比を定量した。定量の結果、生成ガスの組成はｎ−ブタン／ｎ−ブテン／ブタジエン／Ｈ２＝０．３７／０．５１／０．０９９／０．７７（原料ガス中のｎ−ブタンを１としたモル比）であった。結果を表１に示す。
【００９２】
（参考試験１−２）
原料ガスの組成をｎ−ブタン／Ｈ２Ｏ／Ｎ２＝１／１．２／７．３に変更したこと以外は、参考試験１−１と同様にして、脱水素反応を行った。採取された生成ガスの組成は、ｎ−ブタン／ｎ−ブテン／ブタジエン／Ｈ２＝０．３８／０．５１／０．０９５／０．８２であった。結果を表１に示す。
【００９３】
（参考試験１−３）
原料ガスの組成をｎ−ブタン／Ｈ２Ｏ／Ｎ２＝１／３．２／５．３に変更したこと以外は、参考試験１−１と同様にして、脱水素反応を行った。採取された生成ガスの組成は、ｎ−ブタン／ｎ−ブテン／ブタジエン／Ｈ２＝０．３５／０．５１／０．０９８／１．０２であった。結果を表１に示す。
【００９４】
【表１】
2018012670.tif 000002
【００９５】
参考試験１−１、１−２及び１−３の結果から、第一の工程において原料ガス中の水の含有割合を小さくすることで、生成ガスの炭化水素組成をほとんど変化させることなく、水素（Ｈ２）の含有割合を小さくできることが確認された。
【００９６】
（参考試験２−１）
１．０ｇの第二の脱水素触媒（Ｂ−１）を管型反応器に充填し、反応器を固定床流通式反応装置に接続した。次に、水素及び窒素の混合ガス（水素：窒素＝１：１（モル比））を１００ｍＬ／ｍｉｎで流通させながら反応器を６００℃まで昇温し、当該温度で３０分間保持した。次に、窒素を１００ｍＬ／ｍｉｎで流通させながら、水を液体状態の流量で０．２ｍＬ／ｍｉｎで反応器に１５分間供給した。続いて、ｎ−ブタン、ｎ−ブテン（ｔ−２−ブテンとｃ−２ブテンの混合物）、１，３−ブタジエン、水素、水及び窒素の混合ガス（原料ガス）を反応器に供給し、原料ガス中の炭化水素の脱水素反応を行った。ここで、原料ガスの組成は、モル比でｎ−ブタン／ｎ−ブテン／１，３−ブタジエン／Ｈ２／Ｈ２Ｏ／Ｎ２＝０．４／０．５／０．１／０．７５／３．２／５．３に調整した。なお、この原料ガスは、炭化水素及び水素の比率を参考試験１−１の生成ガスとほぼ一致させており、参考試験１−１の生成ガスに水を添加した原料ガスの模擬試料としている。反応器への原料ガスの供給速度は、６５ｍＬ／ｍｉｎに調整した。炭化水素のＷＨＳＶは１ｈ−１に調整した。反応器の原料ガスの圧力は０ＭＰａＧに調整した。
【００９７】
反応開始時から１時間が経過した時点で、脱水素反応の生成物（生成ガス）を管型反応器から採取した。また、反応開始時から１０時間が経過した時点で、脱水素反応の生成物（生成ガス）を管型反応器から採取した。なお、反応開始時とは、原料ガスの供給が開始された時間である。各時点において採取された生成ガスを、熱伝導度検出器を備えたガスクロマトグラフ（ＴＣＤ−ＧＣ）を用いて分析した。分析の結果、生成ガスがｎ−ブタン、ｎ−ブテン（１−ブテン、ｔ−２−ブテン及びｃ−２−ブテン）及び１，３−ブタジエンを含有することが確認された。上記ガスクロマトグラフに基づき、各時点において採取された生成ガス中のｎ−ブテン及び１，３−ブタジエンの、原料ガス中の炭化水素（ｎ−ブタン＋ｎ−ブテン＋１，３−ブタジエン）に対するモル比を定量した。
【００９８】
生成ガス中のｎ−ブテン及び１，３−ブタジエンの、原料ガス中の炭化水素に対するモル比から、各時点におけるｎ−ブテンの収率（ｎ−ブテン収率）及び１，３−ブタジエンの収率（ブタジエン収率）を算出した。また、各時点におけるブタジエン収率から、（１０時間後のブタジエン収率／１時間後のブタジエン収率）を算出した。算出の結果、反応開始から１時間後におけるｎ−ブテン収率は４５．１％、ブタジエン収率は２０．７％であった。また、反応開始から１０時間後におけるｎ−ブテン収率は４６．１％、ブタジエン収率は２０．８％であった。また、１時間後のブタジエン収率に対する１０時間後のブタジエン収率の比は１．０であった。結果を表２に示す。
【００９９】
なお、ｎ−ブテン収率は下記式（１）により定義され、ブタジエン収率は下記式（２）により定義される。
Ｙ１＝Ｍ１／Ｍ０×１００      （１）
Ｙ２＝Ｍ２／Ｍ０×１００      （２）
式（１）におけるＹ１はｎ−ブテンの収率である。式（２）におけるＹ２はブタジエンの収率である。式（１）〜（２）におけるＭ０は、原料ガス中の炭化水素（ｎ−ブタン＋ｎ−ブテン＋１，３−ブタジエン）のモル数である。式（１）におけるＭ１は、生成ガス中のｎ−ブテンのモル数である。式（２）におけるＭ２は、生成ガス中の１，３−ブタジエンのモル数である。
【０１００】
（参考試験２−２）
原料ガスの組成を表２に示す組成に変更したこと以外は、参考試験２−１と同様にして、脱水素反応を行った。その結果、反応開始から１時間後におけるｎ−ブテン収率は４３．１％、ブタジエン収率は２１．１％であった。また、反応開始から１０時間後におけるｎ−ブテン収率は４３．４％、ブタジエン収率は２０．３％であった。また、１時間後のブタジエン収率に対する１０時間後のブタジエン収率の比は０．９６であった。
【０１０１】
（参考試験２−３）
原料ガスの組成を表２に示す組成に変更したこと以外は、参考試験２−１と同様にして、脱水素反応を行った。その結果、反応開始から１時間後におけるｎ−ブテン収率は４５．２％、ブタジエン収率は２１．３％であった。また、反応開始から１０時間後におけるｎ−ブテン収率は３８．９％、ブタジエン収率は１８．１％であった。また、１時間後のブタジエン収率に対する１０時間後のブタジエン収率の比は、０．８５であった。
【０１０２】
（参考試験２−４）
原料ガスの組成を表２に示す組成に変更したこと以外は、参考試験２−１と同様にして、脱水素反応を行った。その結果、反応開始から１時間後におけるｎ−ブテン収率は４５．４％、ブタジエン収率は１７．２％であった。また、反応開始から１０時間後におけるｎ−ブテン収率は４６．１％、ブタジエン収率は１４．６％であった。また、１時間後のブタジエン収率に対する１０時間後のブタジエン収率の比は、０．８５であった。
【０１０３】
（参考試験２−５）
原料ガスの組成を表３に示す組成に変更し、反応器への原料ガスの供給速度を６６．５ｍＬ／ｍｉｎに調整したこと以外は、参考試験２−１と同様にして、脱水素反応を行った。なお、この試験では、原料ガス中の炭化水素及び水素の比率を参考試験１−３の生成ガスとほぼ一致させている。
【０１０４】
脱水素反応の結果、反応開始から１時間後におけるｎ−ブテン収率は４５．２％、ブタジエン収率は１８．７％であった。また、反応開始から１０時間後におけるｎ−ブテン収率は４６．１％、ブタジエン収率は１７．６％であった。また、１時間後のブタジエン収率に対する１０時間後のブタジエン収率の比は、０．９４であった。
【０１０５】
（参考試験２−６）
原料ガスの組成を表３に示す組成に変更したこと以外は、参考試験２−５と同様にして、脱水素反応を行った。その結果、反応開始から１時間後におけるｎ−ブテン収率は４６．０％、ブタジエン収率は１９．２％であった。また、反応開始から１０時間後におけるｎ−ブテン収率は４４．５％、ブタジエン収率は１８．５％であった。また、１時間後のブタジエン収率に対する１０時間後のブタジエン収率の比は、０．９６であった。
【０１０６】
【表２】
2018012670.tif 000003
【０１０７】
【表３】
2018012670.tif 000004
【０１０８】
表２及び表３に記載の結果から、第二の工程において、原料ガス中のＨ２量を少なくすることでブタジエン収率が向上することが確認された。また、参考試験２−１〜２−４の結果から、第二の工程における原料ガス中の水の量（炭化水素に対する水のモル比）を、第一の工程（参考試験１−１）より大きくすることで、触媒劣化が抑制され、高いブタジエン収率が長時間維持されることが確認された。
【０１０９】
（参考試験３−１）
１．０ｇの第一の脱水素触媒（Ａ−１）を管型反応器の上部（原料ガス入口側）に充填し第１の触媒層とした。次に、１．０ｇの第二の脱水素触媒（Ｂ−１）を管型反応器の下部（生成ガス出口側）に充填し、第２の触媒層とした。次いで、反応管を固定床流通式反応装置に接続した。次に、水素及び窒素の混合ガス（水素：窒素＝１：１（モル比））を１００ｍＬ／ｍｉｎで流通させながら、第１の触媒層を５５０℃まで昇温し、当該温度で３０分間保持した。同時に、第２の触媒層を６００℃まで昇温し、当該温度で３０分間保持した。次に、窒素を１００ｍＬ／ｍｉｎで流通させながら、水を液体状態の流量で０．２ｍＬ／ｍｉｎで反応器に１５分間供給した。続いて、ｎ−ブタン、水及び窒素の混合ガス（原料ガス）を反応器に供給し、原料ガス中のｎ−ブタンの脱水素反応を行った。ここで、原料ガスの組成は、モル比でｎ−ブタン／Ｈ２Ｏ／Ｎ２＝１／３．２／５．３に調整した。反応器への原料ガスの供給速度は、６０ｍＬ／ｍｉｎに調整した。触媒全量に対するｎ−ブタンのＷＨＳＶは０．５ｈ−１に調整した。反応器の原料ガスの圧力は０ＭＰａＧに調整した。
【０１１０】
反応開始時から１時間が経過した時点で、脱水素反応の生成物（生成ガス）を管型反応器から採取した。また、反応開始時から１０時間が経過した時点で、脱水素反応の生成物（生成ガス）を管型反応器から採取した。参考試験２−１と同様に、採取したガスをガスクロマトグラフ（ＴＣＤ−ＧＣ）で分析し、各時点におけるｎ−ブテンの収率（ｎ−ブテン収率）及び１，３−ブタジエンの収率（ブタジエン収率）を算出した。また、各時点におけるブタジエン収率から、（１０時間後のブタジエン収率／１時間後のブタジエン収率）を算出した。算出の結果、反応開始から１時間後におけるｎ−ブテン収率は４３．６％、ブタジエン収率は１６．０％であった。また、反応開始から１０時間後におけるｎ−ブテン収率は４０．９％、ブタジエン収率は１５．１％であった。また、１時間後のブタジエン収率に対する１０時間後のブタジエン収率の比は０．９４であった。結果を表４に示す。
【０１１１】
（参考試験３−２）
原料ガスの組成を表４に示す組成に変更したこと以外は、参考試験３−１と同様にして脱水素反応を行った。その結果、反応開始から１時間後におけるｎ−ブテン収率は４７．４％、ブタジエン収率は２０．６％であった。また、反応開始から１０時間後におけるｎ−ブテン収率は３９．０％、ブタジエン収率は１７．６％であった。また、１時間後のブタジエン収率に対する１０時間後のブタジエン収率の比は０．８５であった。結果を表４に示す。
【０１１２】
（参考試験３−３）
原料ガスの組成を表４に示す組成に変更したこと以外は、参考試験３−１と同様にして脱水素反応を行った。その結果、反応開始から１時間後におけるｎ−ブテン収率は４７．４％、ブタジエン収率は１５．７％であった。また、反応開始から１０時間後におけるｎ−ブテン収率は３７．８％、ブタジエン収率は１３．２％であった。また、１時間後のブタジエン収率に対する１０時間後のブタジエン収率の比は０．８４であった。結果を表４に示す。
【０１１３】
【表４】
2018012670.tif 000005
【０１１４】
参考試験３−１〜３−３に示すとおり、第一の工程と第二の工程との間で水を添加せず、単に第一の脱水素触媒による反応と第二の脱水素触媒による反応とを連続して実施した場合では、良好なブタジエン収率が得られない、触媒劣化が進行しやすい等の理由で、ブタジエンを効率良く得ることができなかった。
【０１１５】
以上の参考試験の結果から、第二の原料ガス中の炭化水素に対する水のモル比を、第一の原料ガス中の炭化水素に対する水のモル比より大きくすることで、アルカンから共役ジエンを効率良く得ることができることが確認された。